(57)【要約】【課題】溶鋼を取鍋からタンディッシュへと複数回に亘り移しつつ該タンディッシュからモールドへと注入して連続鋳造する間、タンディッシュスラグのＣａＯ／ＳｉＯ２を相応に高く維持し、その酸素ポテンシャルを相応に低く維持して、タンディッシュ内溶鋼が汚染されるのを防止できるタンディッシュ内精錬方法を提供する。【解決手段】連続鋳造の当初にタンディッシュ内へＣａＯ／ＳｉＯ２が高い粉末状フラックスを投入するだけではなく、連続鋳造の間にもタンディッシュ内へＣａＯ／ＳｉＯ２が高い粉末状フラックスを逐次追加投入した。【選択図】　　　　　なし【特許請求の範囲】
【請求項１】
溶鋼を取鍋からタンディッシュへと複数回に亘り移しつつ該タンディッシュからモールドへと注入して連続鋳造する際の、該タンディッシュ内における該溶鋼の精錬方法であって、連続鋳造の間、タンディッシュ内へＣａＯ／ＳｉＯ２が高い粉末状フラックスを逐次追加投入することを特徴とするタンディッシュ内精錬方法。
【請求項２】
ＣａＯ／ＳｉＯ２が４〜１０の粉末状フラックスを逐次追加投入する請求項１記載のタンディッシュ内精錬方法。
【請求項３】
タンディッシュスラグのＣａＯ／ＳｉＯ２が３〜５に維持されるよう粉末状フラックスを逐次追加投入する請求項１又は２記載のタンディッシュ内精錬方法。
【発明の詳細な説明】
【０００１】
【発明の属する技術分野】
本発明はタンディッシュ内精錬方法に関する。溶鋼を、取鍋からタンディッシュへと複数回に亘り移しつつ、該タンディッシュから該溶鋼がとぎれないようにモールドへと注入して連続鋳造することが行なわれる。本発明は、かかる連続鋳造の際の、タンディッシュ内における溶鋼の精錬方法に関する。
【０００２】
【従来の技術】
前記のような連続鋳造においては、タンディッシュスラグのＣａＯ／ＳｉＯ２が低くなると、その酸素ポテンシャルが高くなると共にタンディッシュ内溶鋼との間の平衡酸素濃度も高くなり、タンディッシュ内溶鋼中に酸化物等が生成され易くなって、タンディッシュ内溶鋼が汚染され易くなることが知られている。またタンディッシュスラグのＣａＯ／ＳｉＯ２を低くする原因として、酸素ポテンシャルの高い取鍋スラグがタンディッシュ内へ持ち込まれることにあることも知られている。そこで従来一般に、タンディッシュ内精錬方法としては、酸素ポテンシャルの高い取鍋スラグがタンディッシュ内へ持ち込まれないように配慮しつつ、連続鋳造の当初に、ＣａＯ／ＳｉＯ２の高い、所謂高塩基度の粉末状フラックスを所定量、タンディッシュ内へ一時に投入することが行なわれている。投入した高塩基度の粉末状フラックスにより、タンディッシュスラグのＣａＯ／ＳｉＯ２を高くし、その酸素ポテンシャルを低くして、タンディッシュ内溶鋼が汚染されるのを防止しているのである。ところが、かかる従来法によると、連続鋳造の初期は、タンディッシュスラグのＣａＯ／ＳｉＯ２が相応に高く、その酸素ポテンシャルが相応に低くて、タンディッシュ内溶鋼が汚染されるのを相応に防止できるが、溶鋼を取鍋からタンディッシュへと複数回に亘り移しつつ連続鋳造するうちに、次第にタンディッシュスラグのＣａＯ／ＳｉＯ２が低くなり、その酸素ポテンシャルが高くなって、タンディッシュ内溶鋼が汚染されるようになるという問題がある。
【０００３】
【発明が解決しようとする課題】
本発明が解決しようとする課題は、溶鋼を取鍋からタンディッシュへと複数回に亘り移しつつ該タンディッシュからモールドへと注入して連続鋳造する間、タンディッシュスラグのＣａＯ／ＳｉＯ２を相応に高く維持し、その酸素ポテンシャルを相応に低く維持して、タンディッシュ内溶鋼が汚染されるのを防止できるタンディッシュ内精錬方法を提供する処にある。
【０００４】
【課題を解決するための手段】
本発明者は、前記した従来法において、溶鋼を取鍋からタンディッシュへと複数回に亘り移しつつ連続鋳造するうちに、次第にタンディッシュスラグのＣａＯ／ＳｉＯ２が高くなる原因を追究した結果、その主因が取鍋のスライディングノズルに詰めた詰め砂にあることを見出した。溶鋼を取鍋からタンディッシュへと移す都度、詰め砂がタンディッシュへと持ち込まれるので、これを複数回に亘り繰り返すと、次第にタンディッシュスラグのＣａＯ／ＳｉＯ２が低くなるのである。そこで本発明者は、更に追究した結果、溶鋼を取鍋からタンディッシュへと複数回に亘り移しつつ該タンディッシュからモールドへと注入して連続鋳造するとき、従来法のようにかかる連続鋳造の当初にＣａＯ／ＳｉＯ２の高い粉末状フラックスを投入するだけではなく、かかる連続鋳造の間にもＣａＯ／ＳｉＯ２の高い粉末状フラックスを逐次追加投入すると、タンディッシュスラグのＣａＯ／ＳｉＯ２比を相応に高く維持できることを見出した。
【０００５】
したがって、前記の課題を解決する本発明は、溶鋼を取鍋からタンディッシュへと複数回に亘り移しつつ該タンディッシュからモールドへと注入して連続鋳造する際の、該タンディッシュ内における該溶鋼の精錬方法であって、連続鋳造の間、タンディッシュ内へＣａＯ／ＳｉＯ２が高い粉末状フラックスを逐次追加投入することを特徴とするタンディッシュ内精錬方法に係る。
【０００６】
本発明に係るタンディッシュ内精錬方法は、溶鋼を取鍋からタンディッシュへと複数回に亘り移しつつ該タンディッシュからモールドへと注入する際の、該タンディッシュ内における該溶鋼の精錬方法である。本発明に係るタンディッシュ内精錬方法では、前記のような連続鋳造の当初にＣａＯ／ＳｉＯ２の高い粉末状フラックスを投入するだけではなく、かかる連続鋳造の間にもＣａＯ／ＳｉＯ２の高い粉末状フラックスを逐次追加投入する。ＣａＯ／ＳｉＯ２の高い粉末状フラックスを逐次追加投入する方法としては、溶鋼を取鍋からタンディッシュへと移す回数が１回毎に追加投入する方法、溶鋼を取鍋からタンディッシュへと移す回数が２回毎に追加投入する方法、溶鋼を取鍋からタンディッシュへと移す回数が３回毎に追加投入する方法等が挙げられる。
【０００７】
本発明に係るタンディッシュ内精錬方法において、ＣａＯ／ＳｉＯ２が高い粉末状フラックスとしては、ＣａＯ／ＳｉＯ２が３以上のものが好ましい。ＣａＯ／ＳｉＯ２が３未満のものでは、連続鋳造の間における粉末状フラックスの追加量が多くなり、それだけ作業が煩わしくなるだけでなく、タンディッシュスラグのＣａＯ／ＳｉＯ２を所望通りに安定して高く維持するのが難しくなる。逆にＣａＯ／ＳｉＯ２が異常に高いものでは、タンディッシュ内溶鋼上に所望通りのタンディッシュスラグを安定して形成するのが難しくなる。同様の観点で、ＣａＯ／ＳｉＯ２が高い粉末状フラックスとしては、ＣａＯ／ＳｉＯ２が４〜１０のものがより好ましい。
【０００８】
また本発明に係るタンディッシュ内精錬方法において、連続鋳造の間における粉末状フラックスの逐次追加投入は、タンディッシュスラグのＣａＯ／ＳｉＯ２が２以上に維持されるように行なうのが好ましい。タンディッシュスラグのＣａＯ／ＳｉＯ２が２未満では、タンディッシュスラグの酸素ポテンシャルを安定して低くするのが難しく、逆にタンディッシュスラグのＣａＯ／ＳｉＯ２を異常に高い値に維持するのは、単に非経済的であるだけでなく、それに応じた効果が得られず、他の不都合を生じ易い。同様の観点で、タンディッシュスラグのＣａＯ／ＳｉＯ２は３〜５に維持するのがより好ましく、３〜４に維持するのが特に好ましい。
【０００９】
【発明の実施の形態】
本発明に係るタンディッシュ内精錬方法の実施形態としては、溶鋼を取鍋からタンディッシュへと複数回に亘り移しつつ該タンディッシュからモールドへと注入して連続鋳造するとき、連続鋳造の当初にＣａＯ／ＳｉＯ２が８．９の粉末状フラックスを投入する一方で、更に連続鋳造の間、溶鋼を取鍋からタンディッシュへと移す回数が３回毎に前記と同じ粉末状フラックスを追加投入し、タンディッシュスラグのＣａＯ／ＳｉＯ２を３〜４に維持する方法が挙げられる。
【００１０】
【実施例】
取鍋スラグがタンディッシュ内へ持ち込まれないように配慮して、下記の条件で、溶鋼を取鍋からタンディッシュへと複数回に亘り移しつつ、該タンディッシュ内で精錬し、モールドへと注入して、軸受鋼のビレットを連続鋳造した（実施例）。
条件
取鍋：内容１１．０ｍ３、１回当たり取鍋からタンディッシュへと移した溶鋼量：７７．０トン、取鍋のスライディングノズルに詰めた詰め砂（クロマイト）の組成：表１に記載、１回当たり取鍋からタンディッシュ内へ持ち込まれた詰め砂の量：２０ｋｇ、タンディッシュ：内容２．９ｍ３、タンディッシュ内へ投入及び逐次追加投入した粉末状フラックスの組成：表１に記載、連続鋳造の当初にタンディッシュ内へ投入した粉末状フラックスの量：９０ｋｇ、連続鋳造の間におけるタンディッシュ内への粉末状フラックスの逐次追加投入方法及び追加投入量：溶鋼を取鍋からタンディッシュへと移す回数が３回毎に２０ｋｇ。
【００１１】
【表１】
2004042094.tif 000002
【００１２】
別に、連続鋳造の間にタンディッシュ内へ粉末状フラックスを逐次追加投入しなかったことを除き、他は実施例と同じ条件下で、溶鋼を取鍋からタンディッシュへと複数回に亘り移しつつ、該タンディッシュ内で精錬し、モールドへと注入して、軸受鋼のビレットを連続鋳造した（比較例）。
【００１３】
前記のような連続鋳造を各例で２回行ない、かかる連続鋳造におけるタンディッシュスラグのＣａＯ／ＳｉＯ２及びＦｅＯ含有量（重量％）を、実施例の場合は図１に、また比較例の場合は図２に示した。図１及び図２において、横軸には溶鋼を取鍋からタンディッシュへと移した回数をまた左縦軸にはＣａＯ／ＳｉＯ２を、更に右縦軸にはＦｅＯ含有量（重量％）を目盛っており、白抜き丸印はＣａＯ／ＳｉＯ２を、また黒塗り丸印はＦｅＯ含有量（重量％）を示していて、実線で囲んだ範囲はＣａＯ／ＳｉＯ２の変動幅を、また破線で囲んだ範囲はＦｅＯ含有量（重量％）の変動幅を示している。
【００１４】
図１及び図２からも明らかなように、実施例の場合には、連続鋳造の間、タンディッシュスラグのＣａＯ／ＳｉＯ２がほぼ３〜４の範囲内に高く維持されており、その酸素ポテンシャルは低く維持されていて、具体的にはタンディッシュスラグのＦｅＯ含有量はほぼ１重量％以下と低く維持されていて、それだけタンディッシュ内溶鋼が汚染されるのを防止しているが、比較例の場合には、連続鋳造の初期を除き、その後は次第にタンディッシュスラグのＣａＯ／ＳｉＯ２が２未満と低くなっており、その酸素ポテンシャルは高くなっていて、具体的にはタンディッシュスラグのＦｅＯ含有量は２重量％以上となっていて、それだけタンディッシュ内溶鋼が汚染されている。
【００１５】
【発明の効果】
既に明らかなように、以上説明した本発明には、溶鋼を取鍋からタンディッシュへと複数回に亘り移しつつ該タンディッシュからモールドへと注入して連続鋳造する間、タンディッシュスラグのＣａＯ／ＳｉＯ２を相応に高く維持し、その酸素ポテンシャルを相応に低く維持して、タンディッシュ内溶鋼が汚染されるのを防止できるという効果がある。
【図面の簡単な説明】
【図１】本発明において、連続鋳造時におけるタンディッシュスラグのＣａＯ／ＳｉＯ２及びＦｅＯ含有量（重量％）を例示するグラフ。
【図２】比較の従来法において、連続鋳造時におけるタンディッシュスラグのＣａＯ／ＳｉＯ２及びＦｅＯ含有量（重量％）を例示するグラフ。
【符号の説明】
１１，１２・・ＣａＯ／ＳｉＯ２変動曲線、２１，２２・・ＦｅＯ含有量（重量％）変動曲線
【図１】
2004042094.tif 000003
【図２】
2004042094.tif 000004